(57)【特許請求の範囲】
【請求項１】
少なくとも１つの層から成るコアと該コア上に形成されたカバーとから成るゴルフボールにおいて、該カバーが基材樹脂として、
(ａ）ポリウレタン系熱可塑性エラストマー、および
(ｂ）官能基変性されたポリエステル系熱可塑性エラストマー
の混合物を主成分として含有するカバー用樹脂組成物から形成されることを特徴とするゴルフボール。
【請求項２】
前記官能基変性されたポリエステル系熱可塑性エラストマーが、イソシアネート基、エポキシ基、酸基、水酸基および酸無水物基から成る群から選択される官能基で変性されている請求項１記載のゴルフボール。
【請求項３】
前記官能基変性されたポリエステル系熱可塑性エラストマーが、ショアＤ硬度６０以下を有する請求項１または２記載のゴルフボール。
【請求項４】
前記カバー用樹脂組成物がショアＤ硬度３０〜６０を有し、かつ前記カバーが厚さ０．３〜２．０ｍｍを有する請求項１〜３のいずれか１項記載のゴルフボール。
【請求項５】
前記ポリウレタン系熱可塑性エラストマー(ａ）と官能基変性されたポリエステル系熱可塑性エラストマー(ｂ）との重量比（ａ/ｂ）が６０/４０〜９５/５である請求項１〜４のいずれか１項記載のゴルフボール。
【発明の詳細な説明】
【０００１】
【発明の属する技術分野】
本発明は、反発性、飛距離および耐擦過傷性に優れたゴルフボールに関する。
【０００２】
【従来の技術】
近年、ゴルフボールのカバー材としてアイオノマー樹脂が広く使用されている。これは、アイオノマー樹脂が反発性、耐久性、加工性等に優れているためである。しかしながら、アイオノマー樹脂は高い剛性と硬度を有するため、カバー材としてアイオノマー樹脂のみを用いると、打球感が硬くて悪いものとなり、スピン性能も十分なものが得られずコントロール性が劣る等の問題があった。
【０００３】
そこで、上記の問題を解決するために、そのような硬質のアイオノマー樹脂に三元共重合体系の軟質アイオノマー樹脂をブレンドしたり（特開平５‐３９３１号公報、特許第２７０９９５０号公報等）、熱可塑性エラストマーをブレンドしたり（特開平６‐２９９０５２号公報、特開平６‐３２７７９４号公報等）することによってカバーを軟質化する試みが種々提案されている。しかしながら、そのような硬質アイオノマー樹脂と軟質アイオノマー樹脂とのブレンドでは、良好な打球感とスピン性能が実現できるように調整した場合、反発性能が大きく低下すると共に、特にアイアンショット時にクラブフェースの溝によりカバー表面が削れ易く、ゴルフボール表面が毛羽立ったり、ささくれ立ったりして耐擦過傷性が劣るものであった。また、上記硬質アイオノマー樹脂と熱可塑性エラストマーのブレンドでは、反発性能は上記の軟質アイオノマー樹脂とのブレンドより優れるが、両者の相溶性が悪いためアイアンショット時の耐擦過傷性が更に劣るという問題があった。
【０００４】
またカバー材として、熱硬化性ポリウレタン組成物を用いたり（特開昭５１‐７４７２６号公報、特許第２６６２９０９号公報、米国特許第４，１２３，０６１号等）、熱可塑性ポリウレタン系エラストマーを用いる（米国特許第３，３９５，１０９号、米国特許第４、２４８、４３２号等）ことによって上記の問題を解決しようとする試みも数多く提案されている。しかしながら、カバー材に熱硬化性ポリウレタン組成物を用いると、前述の軟質アイオノマー樹脂や熱可塑性エラストマーとのブレンドを用いる場合の欠点である耐擦過傷性には優れているものの、コアにカバーを被覆する工程が複雑化するため、量産化が困難であり、生産性が低下する。
【０００５】
また、カバー材に熱可塑性ポリウレタン系エラストマーを用いると、熱硬化性ポリウレタン組成物に比較すると、生産性は向上するが、打球感、コントロール性および反発性が十分には得られない。更に、ジイソシアネートとして２,４−トリレンジイソシアネート、２,６‐トリレンジイソシアネート、それらの混合物(ＴＤＩ)、４,４’‐ジフェニルメタンジイソシアネート(ＭＤＩ)等を用いた一般的な熱可塑性ポリウレタン系エラストマーは、強度が大きく耐擦過傷性には優れているものの、黄変し易く、白色ペイントが必要となるという問題点があった。そこでそのような耐変色性を改良するため、脂肪族ジイソシアネートを使用する試みも提案されている（特開平９‐２７１５３８号公報等）が、上記のような芳香族ジイソシアネートを使用したものに比較して、強度が低くて耐擦過傷性が低下してしまうという問題があった。
【０００６】
そこで、上記の問題を解決するために、熱可塑性ポリウレタン系エラストマーと官能基により変性されたポリオレフィンとの加熱混合物を主成分とするゴルフボール用カバーが提案されている（特開平１１‐１２８４０２号公報）。上記官能基により変性されたポリオレフィンは、カバーの軟質化と耐擦過傷性を向上するために用いられており、更に官能基変性することにより熱可塑性ポリウレタン系エラストマーとの相溶性を改善している。しかしながら、上記官能基変性ポリオレフィンを用いることにより、反発性が低下するという問題があった。
【０００７】
【発明が解決しようとする課題】
本発明は、上記のような従来のゴルフボールの有する問題点を解決し、反発性、飛距離および耐擦過傷性に優れたゴルフボールを提供することを目的とする。
【０００８】
【課題を解決するための手段】
本発明者等は、上記目的を解決すべく鋭意研究を重ねた結果、カバーの基材樹脂として、ポリウレタン系熱可塑性エラストマーと官能基変性されたポリエステル系熱可塑性エラストマーとの混合物を用いることによって、反発性、飛距離および耐擦過傷性に優れたゴルフボールを提供し得ることを見出し、本発明を完成するに至った。
【０００９】
即ち、本発明は、少なくとも１つの層から成るコアと該コア上に形成されたカバーとから成るゴルフボールにおいて、該カバーが基材樹脂として、
(ａ）ポリウレタン系熱可塑性エラストマー、および
(ｂ）官能基変性されたポリエステル系熱可塑性エラストマー
の混合物を主成分として含有するカバー用樹脂組成物から形成されることを特徴とするゴルフボールに関する。
【００１０】
更に本発明を好適に実施するために、
上記官能基変性されたポリエステル系熱可塑性エラストマーが、イソシアネート基、エポキシ基、酸基、水酸基および酸無水物基から成る群から選択される官能基で変性されており；
上記官能基変性されたポリエステル系熱可塑性エラストマーが、ショアＤ硬度６０以下を有し；
上記カバー用樹脂組成物がショアＤ硬度３０〜６０を有し、かつ上記カバーが厚さ０．３〜２．０ｍｍを有し；
上記ポリウレタン系熱可塑性エラストマー(ａ）と官能基変性されたポリエステル系熱可塑性エラストマー(ｂ）との重量比（ａ/ｂ）が６０/４０〜９５/５である；
ことが好ましい。
【００１１】
本発明のゴルフボールでは、コア上にカバーを被覆する。コアは基本的に、基材ゴム、共架橋剤、有機過酸化物、充填材、老化防止剤等を含有するゴム組成物から成る。上記コアは、単層構造であっても、２層以上の多層構造であってもよい。
【００１２】
本発明のゴルフボールのコアに用いられる基材ゴムとしては、従来からソリッドゴルフボールに用いられている合成ゴムが用いられ、特にシス‐１,４‐結合少なくとも４０％以上、好ましくは８０％以上を有するいわゆるハイシスポリブタジエンゴムが好ましい。所望により、上記ポリブタジエンゴムには、天然ゴム、ポリイソプレンゴム、スチレンポリブタジエンゴム、エチレン‐プロピレン‐ジエンゴム（ＥＰＤＭ）等を配合してもよい。
【００１３】
共架橋剤は特に限定されないが、アクリル酸またはメタクリル酸等のような炭素数３〜８のα,β‐不飽和カルボン酸の、亜鉛、マグネシウム等の一価または二価の金属塩が好ましい。上記コアが内層コアおよび外層コアから成る２層構造を有し、外層コアを薄くする場合、内層コアには高い反発性を付与するα,β‐不飽和カルボン酸の亜鉛塩、特にアクリル酸亜鉛が好適であり、外層コアには金型離型性の良好なα,β‐不飽和カルボン酸のマグネシウム塩、特にメタクリル酸マグネシウムが好適である。配合量は、基材ゴム１００重量部に対して、１５〜４５重量部、好ましくは２５〜４０重量部である。１５重量部より少ないと軟らかくなり過ぎて反発が悪くなり飛距離が低下し、４５重量部より多いと硬くなり過ぎて打撃時のフィーリングが悪くなる。
【００１４】
有機過酸化物は架橋剤または硬化剤として作用し、例えばジクミルパーオキサイド、１,１‐ビス(ｔ‐ブチルパーオキシ)‐３,３,５‐トリメチルシクロヘキサン、２,５‐ジメチル‐２,５‐ジ(ｔ‐ブチルパーオキシ)ヘキサン、ジ‐ｔ‐ブチルパーオキサイドが挙げられ、ジクミルパーオキサイドが好適である。配合量は、基材ゴム１００重量部に対して、０．０５〜３重量部、好ましくは０．１〜１．５重量部である。０．０５重量未満では軟らかくなり過ぎて反発が悪くなり飛距離が低下し、３重量部を越えると硬くなり過ぎ、打撃時のフィーリングが悪くなる。
【００１５】
充填材は、ゴルフボールのコアに通常配合されるものであればよく、無機塩（具体的には、酸化亜鉛、硫酸バリウム、炭酸カルシウム等）、高比重金属粉末（例えば、タングステン粉末、モリブデン粉末等）およびそれらの混合物が挙げられる。配合量は、基材ゴム１００重量部に対して、１〜３０重量部、好ましくは５〜２０重量部である。１重量未満では比重調整が困難になり適正な重量が得られなくなり、３０重量部を越えるとコア全体に占めるゴム分率が小さくなって反発性が低下する。
【００１６】
更に本発明のゴルフボールのコアには、有機硫黄化合物、老化防止剤、その他ソリッドゴルフボールのコアの製造に通常使用し得る成分を適宜配合してもよい。尚、使用する場合、有機硫黄化合物は、基材ゴム１００重量部に対して、０．２〜５．０重量部が好ましい。
【００１７】
コアは前述のゴム組成物を、混合、混練し、金型内で加硫成形することにより得ることができる。この際の条件は、特に限定されないが、通常は１３０〜１８０℃、圧力２．９〜１１．８ＭＰａで１０〜４０分間で行われる。
【００１８】
上記コアが多層構造、例えば内層コアおよび外層コアからなる２層構造を有する場合、両層共同様に上記のようなゴム組成物から成ることが好ましいが、外層コアに用いられる材料は、前述のような特性が得られるものであれば特に限定されず、前述のような基材ゴムとしてシス‐１,４‐ポリブタジエンを含有するゴム組成物であっても、またはアイオノマー樹脂、熱可塑性エラストマーまたはそれらの混合物等の熱可塑性樹脂であってもよい。
【００１９】
本発明のゴルフボールのコアは、直径３８．８〜４２．２ｍｍ、好ましくは３９．６〜４１．８ｍｍ、より好ましくは４０．０〜４１．２ｍｍを有するのが好適である。上記コアの直径が３８．８ｍｍよりも小さいとカバーが厚くなり過ぎて反発性が低下し、４２．２ｍｍよりも大きいとカバーの厚さが薄くなり過ぎて、成形が困難となり、またカバーとしての効果が十分に得られなくなる。
【００２０】
本発明のゴルフボールのコアは、初期荷重９８Ｎを負荷した状態から終荷重１２７５Ｎを負荷したときまでの変形量２．５〜３．５ｍｍ、好ましくは２．６〜３．２ｍｍ、より好ましくは２．６〜３．０ｍｍを有することが望ましい。上記変形量が２．５ｍｍ未満では硬くなり過ぎて打球感が悪くなり、スピン量が大きくなって飛距離が低下し、３．５ｍｍを越えると打撃時のコア変形量が大きくなり過ぎて打球感が重くて悪いものとなると共に、得られるゴルフボールの反発性が低下する。
【００２１】
上記コアが多層構造、例えば内層コアと外層コアから成る２層構造を有する場合、得られた２層コアの直径や変形量が上記範囲内にあればよい。また、２層コアの作製方法についても、従来から用いられている方法であってもよく特に限定されないが、内層コア用ゴム組成物を混合、混練し、金型内で上記加硫条件で加熱プレスすることにより、球状の内層コアを形成し、次いで外層コア用ゴム組成物を混合、混練し、上記内層コア上に同心円状に被覆し、金型内で１６０〜１８０℃で１０〜２０分間加熱プレスすることにより、上記内層コア上に上記外層コアを被覆した２層構造コアを得ることができる。
【００２２】
上記コアが内層コアおよび外層コアから成る２層構造を有する場合、上記外層コアの厚さは、内層コアおよび２層コアの直径を規定することにより決定されるが、０．５〜４．０ｍｍ、好ましくは０．８〜３．５ｍｍ、より好ましくは１．０〜３．０ｍｍであることが望ましい。上記外層コアの厚さが、０．５ｍｍ未満では成形するのが困難となり、４．０ｍｍを超えるとコアを外剛内柔としようとすると外層コアが厚くなり過ぎて打球感が硬くて悪いものとなる。
【００２３】
本発明のゴルフボールにおいて、上記コア上には、次いでカバーを被覆する。本発明のゴルフボールに用いられるカバーは、基材樹脂として、
(ａ）ポリウレタン系熱可塑性エラストマー、および
(ｂ）官能基変性されたポリエステル系熱可塑性エラストマー
の混合物を主成分として含有するカバー用樹脂組成物から形成されることを要件とする。上記混合物を主成分として含有するとは、カバー用基材樹脂の総重量に対して、上記両成分の混合物の配合量（ａ＋ｂ）が、５０重量％以上、好ましくは８０重量％以上、より好ましくは９０重量％以上であることを表す。
【００２４】
本発明のゴルフボールにおいて、カバー組成物の基材樹脂を構成する上記(ａ)成分としてのポリウレタン系熱可塑性エラストマーは、一般にハードセグメントとしてポリウレタン構造を含有し、ソフトセグメントとしてポリエステルまたはポリエーテル構造の高分子ポリオール化合物を含有する。上記ポリウレタン構造は一般に、ジイソシアネートと鎖延長剤としての多価アルコール類、アミン系等とから成る。本発明のゴルフボールにおいては、上記高分子ポリオール化合物や鎖延長剤は特に制限されず、一般的にポリウレタン系熱可塑性エラストマーに使用されるものを適宜用いることができる。
【００２５】
ここで、上記ポリオール化合物としては、特に制限されるものではないが、ポリエステル系ポリオール、ポリエーテル系ポリオール、コポリエステル系ポリオール、ポリカーボネート系ポリオール等を挙げることができ、具体的には、ポリエステル系ポリオールとして、ポリカプロラクトングリコール、ポリ(エチレン‐１，４‐アジペート)グリコール、ポリ(ブチレン‐１，４‐アジペート)グリコール等、ポリエーテル系ポリオールとしては、ポリオキシテトラメチレングリコール等、コポリエステル系ポリオールとしては、ポリ(ジエチレングリコールアジペート)グリコール等、ポリ力ーボネート系ポリオールとしては、（ヘキサンジオール‐１，６‐カーボネート)グリコール等を挙げることができる。これらの数平均分子量は、約６００〜５，０００、特に１，０００〜３，０００であることが好ましい。
【００２６】
ジイソシアネートとしては、芳香族ジイソシアネート、例えばトリレンジイソシアネート（ＴＤＩ）、ジフェニルメタンジイソシアネート（ＭＤＩ）、トリジンジイソシアネート（ＴＯＤＩ）、ナフタリンジイソシアネート（ＮＤＩ）等；脂肪族ジイソシアネート、例えばヘキサメチレンジイソシアネート（ＨＤＩ）、２，２，４（２，４，４)‐トリメチルヘキサメチレンジイソシアネート（ＴＭＤＩ）、リジンジイソシアネート（ＬＤＩ）等；脂環式ジイソシアネート、例えば４,４’‐ジシクロヘキシルメタンジイソシアネート(Ｈ１２ＭＤＩ)、イソホロンジイソシアネート(ＩＰＤＩ)、１,３‐ビス(イソシアナトメチル)シクロヘキサン(Ｈ６ＸＤＩ)、トランス‐１,４‐シクロヘキサンジイソシアネート(ＣＨＤＩ)；等を挙げることができ、特にＨＤＩ、Ｈ１２ＭＤＩ、Ｈ６ＸＤＩ、ＣＨＤＩ等が耐変色性（耐黄変性）の点から好ましい。
【００２７】
上記鎖延長剤としては、通常の多価アルコール類、アミン類等を用いることができ、例えば、１，４‐ブチレングリコール、１，２‐エチレングリコール、１，３‐プロピレングリコール、１，６‐ヘキシルグリコール、１，３‐ブチレングリコール、ジシクロヘキシルメチルメタンジアミン（水添ＭＤＡ）、イソホロンジアミン（ＩＰＤＡ）等を挙げることができる。
【００２８】
次に本発明のカバーの基材樹脂は、上記(ａ)成分としてのポリウレタン系熱可塑性エラストマーに(ｂ)成分として官能基変性されたポリエステル系熱可塑性エラストマーを混合して使用する。ポリウレタン系熱可塑性エラストマーに、反発性の優れる軟質の上記ポリエステル系熱可塑性エラストマーを加えて、カバー材料として軟質化しつつ、反発性を向上し、更に上記ポリエステル系熱可塑性エラストマーを官能基変性することにより、上記(ａ)成分としてのポリウレタン系熱可塑性エラストマーとの相溶性の問題を解決し、前述のような耐擦過傷性が向上するものである。
【００２９】
上記ポリエステル系熱可塑性エラストマーとしては、ハードセグメントとして芳香族ポリエステル、ソフトセグメントとして脂肪族ポリエーテルを重合単位として含有するコポリマーであるポリエステルエーテル系熱可塑性エラストマーや、ハードセグメントとして芳香族ポリエステル、ソフトセグメントとして脂肪族ポリエステルを重合単位として含有するコポリマーであるポリエステルエステル系熱可塑性エラストマー等が例示される。上記ポリエステル系熱可塑性エラストマーの具体例として、東洋紡績(株)から市販の「ペルプレン（Ｐｅｌｐｒｅｎｅ：商品名）」、東レ・デュポン(株)から市販の「ハイトレル（Ｈｙｔｒｅｌ：商品名）」等が挙げられる。
【００３０】
上記(ｂ)成分としての官能基変性されたポリエステル系熱可塑性エラストマーの例としては、上記ポリエステル系熱可塑性エラストマーをイソシアネート基、エポキシ基、酸基、水酸基および酸無水物基から成る群から選択される官能基で変性したものであることが望ましく、相溶性の面からイソシアネート基、エポキシ基で変性したものが好適である。
【００３１】
上記ポリウレタン系熱可塑性エラストマー(ａ）と官能基変性されたポリエステル系熱可塑性エラストマー(ｂ）との重量比（ａ/ｂ）は、６０/４０〜９５/５、好ましくは７０/３０〜９５/５、より好ましくは７０/３０〜９０/１０であることが望ましい。ポリウレタン系熱可塑性エラストマー(ａ）が６０重量％より少ないと、耐擦過傷性が低下し、９５重量％より多いと官能基変性されたポリエステル系熱可塑性エラストマー(ｂ）の効果が十分に発揮されなくなる。
【００３２】
上記ポリウレタン系熱可塑性エラストマー(ａ）は、ショアＤ硬度による硬度３０〜６０、好ましくは３５〜５５、より好ましくは３８〜５０、最も好ましくは３８〜４８を有することが望ましい。上記ポリウレタン系熱可塑性エラストマーの硬度が、３０より低いと軟らかくなり過ぎて反発性が低下し、６０より高いと硬くなり過ぎて適度なスピン量が得られなくなる。
【００３３】
上記官能基変性されたポリエステル系熱可塑性エラストマー(ｂ）は、ショアＤ硬度による硬度５５以下、好ましくは１０〜５５、より好ましくは１５〜５２を有することが望ましい。上記官能基変性されたポリエステル系熱可塑性エラストマーの硬度が、５５より大きいとカバーの軟質化が困難となる。また、上記硬度が１０より低くなると、軟らかくなり過ぎて材料として作ることが困難となる。
【００３４】
本発明のゴルフボールにおいて、カバー材には、上記のような樹脂成分以外に、必要に応じて、二酸化チタン等の着色剤、分散剤、老化防止剤、紫外線吸収剤、光安定剤、蛍光材料、蛍光増白剤等の添加剤等をゴルフボールカバ−による所望の特性が損なわれない範囲で含有してもよいが、通常、着色剤の配合量は０．１〜５重量部が好ましい。
【００３５】
上記カバーを被覆する方法についても、特に限定されるものではなく、通常のカバーを被覆する方法で行うことができる。カバー用組成物を予め半球殻状のハーフシェルに成形し、それを２枚用いてコアを包み、１６０〜２００℃で１〜１０分間加圧成形するか、または上記カバー用組成物を直接コア上に射出成形してコアを包み込む方法が用いられる。成形性の面で射出成形が好適に用いられる。
【００３６】
上記カバーは、厚さ０．３〜２．０ｍｍ、好ましくは０．５〜１．６ｍｍ、より好ましくは０．８〜１．４ｍｍを有することが望ましい。０．３ｍｍより小さいと薄くなり過ぎて成形するのが困難となり、またカバーの効果が十分に得られなくなり、２．０ｍｍより大きいと厚くなり過ぎて反発性が低下して飛距離が低下する。
【００３７】
本発明のゴルフボールにおいて、カバー用樹脂組成物がショアＤ硬度３０〜６０、好ましくは３５〜５５、より好ましくは３８〜５２を有することが望ましい。上記カバー硬度が３０より低いと、反発性が低下して飛距離が低下する。６０より高いと、耐久性が悪いものとなる。尚、本明細書中で、カバー用樹脂組成物の硬度とは、カバー用組成物から作製された熱プレスシートを用いて測定した硬度を意味する。
【００３８】
本発明のゴルフボールでは、カバー成形時に、必要に応じて、ボール表面にディンプルを形成し、また、カバー成形後、ペイント仕上げ、マーキングスタンプ等も必要に応じて施し得る。
【００３９】
本発明のゴルフボールは、初期荷重９８Ｎを負荷した状態から終荷重１２７５Ｎを負荷したときまでの変形量２．５〜３．３ｍｍ、好ましくは２．６〜３．２ｍｍ、より好ましくは２．７〜３．１ｍｍを有することが望ましい。２．５ｍｍ未満では打球感が硬くて悪いものとなり、３．３ｍｍを越えると打撃時の変形量が大きくなり過ぎて打球感が重くて悪いものとなる。
【００４０】
本発明のゴルフボールは、ゴルフボール規則に基づいて、直径４２．６７ｍｍ以上（好ましくは４２．６７〜４３ｍｍ）、重量４５．９３ｇ以下に形成される。
【００４１】
【実施例】
次に、本発明を実施例により更に詳細に説明する。但し、本発明はこれら実施例に限定されるものではない。
【００４２】
コアの作製
(１）コアＩおよびＩＩ
以下の表１に示した配合のコア用ゴム組成物を混合、混練し、金型内で１７０℃で１５分間加熱プレスすることにより同表に示した直径を有する球状のコアを得た。得られたコアの圧縮変形量、中心硬度(ｃ)および表面硬度(ｄ)を測定し、その結果から硬度差(ｄ−ｃ)を計算により求めた。それらの結果を同表に示した。
【００４３】
(２）コアＩＩＩ
(ｉ)内層コアの作製
以下の表１に示した配合の内層コア用ゴム組成物を混合、混練し、金型内で１７０℃で１５分間加熱プレスすることにより同表に示した直径を有する球状の内層コアを得た。
【００４４】
(ii)２層コアの作製
以下の表１に示した配合の外層コア用ゴム組成物を混合、混練し、上記(ｉ)で作製した内層コア上に同心円状に被覆し、金型内で１７０℃で１５分間加熱プレスすることにより同表に示した直径を有する２層コアを作製した。得られた２層コアの圧縮変形量、中心硬度(ｃ)および表面硬度(ｄ)を測定し、その結果から硬度差(ｄ−ｃ)を計算により求めた。それらの結果を同表に示した。
【００４５】
【表１】
0003957554.tif 000002
【００４６】
(注１)ＪＳＲ(株)から商品名「ＢＲ‐１８」で市販のハイシスポリブタジエンゴム（シス‐１,４‐ポリブタジエン含量＝９６％）
(注２)日本油脂(株)から商品名「パークミルＤ」で市販のジクミルパーオキサイド
(注３)住友精化(株)製のジフェニルジスルフィド
【００４７】
カバー用組成物の調製
以下の表２および３に示すカバー用配合材料を二軸混練型押出機によりミキシングし、ペレット状のカバー用組成物を得た。押出条件は、
スクリュー径      ４５ｍｍ
スクリュー回転数  ２００ｒｐｍ
スクリューＬ/Ｄ   ３５
であり、配合物は押出機のダイの位置で２００〜２６０℃に加熱された。上記カバー用組成物から作製された厚さ約２ｍｍの熱プレス成形シートを、２３℃で２週間保存後、そのシートを３枚以上重ねて、ＡＳＴＭ‐Ｄ２２４０に規定のスプリング式硬度計ショアＤ型を用いて測定した硬度を、カバー硬度(スラブ硬度）として表２〜５に示した。
【００４８】
【表２】
0003957554.tif 000003
【００４９】
【表３】
0003957554.tif 000004
【００５０】
(注４）ＢＡＳＦジャパン(株)から商品名「エラストランＸＮＹ９７Ａ」で市販の４,４’‐ジシクロヘキシルメタンジイソシアネート(Ｈ１２ＭＤＩ)‐ポリオキシテトラメチレングリコール（ＰＴＭＧ）系ポリウレタン系熱可塑性エラストマー、ＪＩＳ‐Ａ硬度＝９７
(注５）ＢＡＳＦジャパン(株)から商品名「エラストランＥＴ８９５（クリア）」で市販の４,４’‐ジフェニルメタンジイソシアネート(ＭＤＩ)系ポリウレタン系熱可塑性エラストマー、ＪＩＳ‐Ａ硬度＝９５
(注６）ＤＩＣバイエル(株)から商品名「パンデックスＴ‐７８９０」で市販のヘキサメチレンジイソシアネート(ＨＤＩ)を使用した熱可塑性ポリウレタン系エラストマー、ＪＩＳ‐Ａ硬度：９０
(注７）ＢＡＳＦジャパン(株)製のＨ１２ＭＤＩ‐ＰＴＭＧ系ポリウレタン系熱可塑性エラストマー、ショアＤ硬度：６４
(注８）東洋紡績(株)製のイソシアネート変性ポリエステル系熱可塑性エラストマー、ショアＤ硬度：１５
(注９）東洋紡績(株)製のイソシアネート変性ポリエステル系熱可塑性エラストマー、ショアＤ硬度：５２
(注１０）東洋紡績(株)から商品名「ペルプレンＰ２０‐３０Ｂ」で市販のポリエステル系熱可塑性エラストマー、ショアＤ硬度：１２
(注１１）三井・デュポン社から商品名「エルバロイＥＰ４０５１」で市販の官能（エポキシ）基変性ポリオレフィン、ショアＡ硬度：６０
【００５１】
実施例１〜９および比較例１〜４
得られたカバー用組成物を射出成形により半球殻状のハーフシェルに成形し、それを２枚用いて上記のようにして得られたコアを包み、金型内で１７０℃で２分間加熱プレスして、以下の表４(実施例）並びに表５(実施例および比較例）に示したカバー厚さを有するカバー層を形成した。次いで、上記金型から成形品を取り出し、バリ取りをした後、表面にクリアーペイントを塗装して、直径４２．８ｍｍおよび重量４５．４ｇを有するゴルフボールを得た。得られたゴルフボールの圧縮変形量、反発係数、飛距離および耐擦過傷性を測定または評価し、その結果を以下の同表に示した。試験方法は以下の通り行った。
【００５２】
（試験方法）
(１）圧縮変形量
コアまたはゴルフボールに初期荷重９８Ｎを負荷した状態から終荷重１２７５Ｎを負荷したときまでの変形量を測定することにより決定した。
【００５３】
(２）カバー硬度
各カバー用組成物から作製された厚さ約２ｍｍの熱プレス成形シートを、２３℃で２週間保存後、そのシートを３枚以上重ねて、測定したショアＤ硬度（スラブ硬度）をカバー硬度とした。ショアＤ硬度は、ＡＳＴＭ‐Ｄ２２４０に規定されるスプリング式硬度計ショアＤ型を用い、高分子計器(株)製自動ゴム硬度計ＬＡ１型にて測定した。
【００５４】
(３）反発係数
各ゴルフボールに２００ｇのアルミニウム製円筒物を４５ｍ/秒の速度で衝突させ、衝突前後の上記円筒物およびゴルフボールの速度を測定し、それぞれの速度および重量から各ゴルフボールの反発係数を算出した。測定は各ゴルフボールについて５回ずつ行って、その平均を算出し、実施例３の上記反発係数を１００とした場合の指数により表示した。
【００５５】
(４）飛距離
ツルーテンパー社製スイングロボットに市販のウッドｌ番クラブ（Ｗ＃１、ドライバー）を取付け、ヘッドスピード４０ｍ/秒に設定して各ゴルフボールを打撃し、停止点までの飛距離（トータル）を測定した。測定は各ゴルフボールについて５回ずつ行って、その平均を算出し、実施例３の上記飛距離を１００とした場合の指数により表示した。
【００５６】
(５）耐擦過傷性
ツルーテンパー社製スイングロボットに市販のピッチングウェッジ(ＰＷ)を取り付け、ヘッドスピード３６ｍ/秒に設定して各ゴルフボールの２箇所を各１回打撃し、２箇所打撃部を目視で観察した。判定基準は以下の通りとした。
判定基準
○ … ゴルフボール表面に傷がわずかに残るがほとんど気にならない程度。
△ … ゴルフボール表面に傷がはっきり残り、若干の毛羽立ちが見られる。
× … ゴルフボール表面がかなり削れ、毛羽立ちが目立つ。
【００５７】
（試験結果）
【表４】
0003957554.tif 000005
【００５８】
【表５】
0003957554.tif 000006
【００５９】
以上の結果より、実施例１〜９の本発明のゴルフボールは、比較例１〜４のゴルフボールに比べて、反発性、飛距離および耐擦過傷性に優れることがわかった。
【００６０】
これに対して、比較例１および２のゴルフボールでは、カバー用基材樹脂としてポリウレタン系熱可塑性エラストマーおよび官能基変性していないポリエステル系熱可塑性エラストマーを用いているため、ボール圧縮変形量は大きいものの、反発係数が小さくて飛距離が短く、耐擦過傷性が悪いものとなった。
【００６１】
比較例３のゴルフボールでは、カバー用基材樹脂としてポリウレタン系熱可塑性エラストマーのみを用いているため、反発係数が小さくて飛距離が短く、耐擦過傷性が悪いものとなった。
【００６２】
比較例４のゴルフボールでは、カバー用基材樹脂としてポリウレタン系熱可塑性エラストマーおよび官能（エポキシ）基変性ポリオレフィンを用いているため、反発係数が小さくて飛距離が短く、耐擦過傷性が悪いものとなった。
【００６３】
【発明の効果】
本発明のゴルフボールは、カバーの基材樹脂として、ポリウレタン系熱可塑性エラストマーと官能基変性されたポリエステル系熱可塑性エラストマーとの混合物を用いることによって、反発性、飛距離および耐擦過傷性に優れたゴルフボールを提供し得たものである。